(57)【要約】本発明の主要な態様は、焼き石膏、添加剤、抗菌剤および抗菌性増強物質を含む抗菌性の歯科用石膏のための組成物である。抗菌剤は安息香酸および／または安息香酸誘導体を含む。抗菌剤は組成物の０．００１ないし０．０２重量％の範囲で存在する。抗菌性増強物質は組成物の０．０００１ないし０．０１重量％の範囲のＩＰＢＣを含む。安息香酸誘導体は安息香酸ナトリウム、安息香酸カリウムおよび／または安息香酸カルシウムとすることができる。添加剤は組成物の２．５ないし３．５重量パーセントの範囲の増粘剤、遅延剤、促進剤、脱泡剤、顔料、安定剤および／または染料とすることができる。抗菌性増強物質にはさらに、クエン酸、プロピオン酸、酒石酸、酢酸、シュウ酸、リンゴ酸、サリチル酸、乳酸、グルコン酸、ヒドロキシ酢酸および／またはメチルイソチアゾリノンが含まれ得る。【選択図】図２Ｄ
2019510538.tif 000002
【特許請求の範囲】
【請求項１】
抗菌性の歯科用石膏のための組成物であって、
（ａ）焼き石膏、
（ｂ）添加剤、
（ｃ）安息香酸および安息香酸誘導体のうちの少なくとも１種を含む抗菌剤、ここで、前記抗菌剤は、前記組成物の０．００１ないし０．０２重量％の範囲内である、および
（ｄ）ＩＰＢＣを含む抗菌性増強物質、ここで、前記抗菌性増強物質は、前記組成物の０．０００１ないし０．０１重量％の範囲内である、
を含む、前記組成物。
【請求項２】
前記安息香酸誘導体は、安息香酸ナトリウム、安息香酸カリウムおよび安息香酸カルシウムのうちの少なくとも１種である、請求項１に記載の組成物。
【請求項３】
前記添加剤は、
（ａ）増粘剤、遅延剤、促進剤、脱泡剤、顔料、安定剤および染料のうちの少なくとも１種であり、そして
（ｂ）前記添加剤は、前記組成物の２．５ないし３．５重量パーセントの範囲内である、
請求項１に記載の組成物。
【請求項４】
前記抗菌性増強物質が、クエン酸、プロピオン酸、酒石酸、酢酸、シュウ酸、リンゴ酸、サリチル酸、乳酸、グルコン酸、ヒドロキシ酢酸およびメチルイソチアゾリノンのうちの少なくとも１種をさらに含む、請求項１に記載の組成物。
【請求項５】
前記焼き石膏は、天然石膏および合成石膏のうちの少なくとも１種である、請求項１に記載の組成物。
【請求項６】
抗菌性の歯科用石膏模型であって、
（ａ）石膏、
（ｂ）添加剤、
（ｃ）安息香酸および安息香酸誘導体のうちの少なくとも１種を含む抗菌剤、ここで、前記抗菌剤は、前記組成物の０．００１ないし０．０２重量％の範囲内である、および
（ｄ）ＩＰＢＣを含む抗菌性増強物質、ここで、前記抗菌性増強物質は、前記組成物の０．０００１ないし０．０１重量％の範囲内である、
を含む、前記歯科用石膏模型。
【請求項７】
前記安息香酸誘導体は、安息香酸ナトリウム、安息香酸カリウムおよび安息香酸カルシウムのうちの少なくとも１種である、請求項６に記載の抗菌性の歯科用石膏模型。
【請求項８】
前記添加剤は、
（ａ）増粘剤、遅延剤、促進剤、脱泡剤、顔料、安定剤および染料のうちの少なくとも１種であり、そして
（ｂ）前記添加剤は、前記組成物の２．５ないし３．５重量パーセントの範囲内である、
請求項６に記載の抗菌性の歯科用石膏模型。
【請求項９】
前記抗菌性増強物質が、クエン酸、プロピオン酸、酒石酸、酢酸、シュウ酸、リンゴ酸、サリチル酸、乳酸、グルコン酸、ヒドロキシ酢酸およびメチルイソチアゾリノンのうちの少なくとも１種をさらに含む、請求項６に記載の抗菌性の歯科用石膏模型。
【請求項１０】
前記石膏は、天然石膏および合成石膏のうちの少なくとも１種である、請求項６に記載の抗菌性の歯科用石膏模型。
【請求項１１】
抗菌性の歯科用石膏模型を調製するための方法であって、その工程は、
（ａ）患者の歯から歯科印象を調製すること、
（ｂ）スラリーを作るために抗菌性の歯科用石膏のための組成物を調製すること、ここで、前記組成物は、
（１）焼き石膏、
（２）添加剤、
（３）安息香酸および安息香酸誘導体のうちの少なくとも１種を含む抗菌剤、ここで、前記抗菌剤は、前記組成物の０．００１ないし０．０２重量％の範囲内である、および
（４）ＩＰＢＣを含む抗菌性増強物質、ここで、前記抗菌性増強物質は、前記組成物の０．０００１ないし０．０１重量％の範囲内である、
を含む、
（ｃ）前記組成物と水を混合してスラリーを作ること、
（ｄ）前記スラリーを前記歯科印象の中に注ぐこと、
（ｅ）前記スラリーを固めて前記模型を形成すること、および
（ｆ）前記歯科印象から前記模型を取り出すこと、
を含む、前記方法。
【請求項１２】
前記水対前記組成物の比率は、重量で３０：７０ないし２０：８０の範囲内である、請求項１１に記載の方法。
【請求項１３】
前記混合の工程は１ないし３分にわたって行われる、請求項１１に記載の方法。
【請求項１４】
前記組成物を調製する工程は、前記組成物を少なくとも５０分にわたって攪拌することを含む、請求項１１に記載の方法。
【請求項１５】
前記安息香酸誘導体は、安息香酸ナトリウム、安息香酸カリウムおよび安息香酸カルシウムのうちの少なくとも１種である、請求項１１に記載の方法。
【請求項１６】
前記添加剤は、
（ａ）増粘剤、遅延剤、促進剤、脱泡剤、顔料、安定剤および染料のうちの少なくとも１種であり、そして
（ｂ）前記添加剤は、前記組成物の２．５ないし３．５重量パーセントの範囲内である、
請求項１１に記載の方法。
【請求項１７】
前記抗菌性増強物質が、クエン酸、プロピオン酸、酒石酸、酢酸、シュウ酸、リンゴ酸、サリチル酸、乳酸、グルコン酸、ヒドロキシ酢酸およびメチルイソチアゾリノンのうちの少なくとも１種をさらに含む、請求項１１に記載の方法。
【請求項１８】
前記焼き石膏は、天然石膏および合成石膏のうちの少なくとも１種である、請求項１１に記載の方法。
【発明の詳細な説明】
【技術分野】
【０００１】
本開示は、歯科用石膏模型からの患者の交差汚染の危険性を低減するために歯科用石膏組成物に抗菌物質を混合することに関する。特に本開示は、歯科用石膏組成物に低濃度のＩＰＢＣを添加することによる安息香酸および／または安息香酸誘導体の抗菌特性の増強に関する。
【背景技術】
【０００２】
図１Ａの第一のブロック図である１Ａ-００および図１Ｂの第二のブロック図である１Ｂ-００に示すように、様々なタイプの歯科用石膏がある。図１Ａに示すように、歯科用石膏製品１Ａ-０１には少なくとも二つのタイプがあり、軟質石膏１Ａ-０２ａおよび硬質石膏１Ａ-０２ｂである。軟質石膏１Ａ-０２ａには少なくとも二つのタイプがあり、印象のためのタイプ１である１Ａ-０３ａおよび模型のためのものであって歯科矯正術において用いられるタイプ２である１Ａ-０３ｂである。硬質石膏１Ａ-０２ｂには少なくとも二つのタイプがあり、歯科用硬質石膏１Ａ-０４ａおよび特殊石膏１Ａ-０４ｂである。図１Ｂの第二のブロック図である１Ｂ-００に示すように、歯科用硬質石膏１Ａ-０４ａには少なくとも四つのタイプがあり、印象および模型のために用いられて中程度の強度を有しているタイプ３である１Ａ-０５ａ、歯科矯正術において模型のために用いられるタイプ３である１Ａ-０５ｂ、印象のために用いられて高い強度と低い膨張度を有しているタイプ４である１Ａ-０５ｃ、および印象のために用いられて高い強度と高い膨張度を有しているタイプ５である１Ａ-０５ｄである。これらの歯科用石膏のタイプは一般に焼き石膏として販売され、そして以下の方法によって模型にされる。
【０００３】
歯科用石膏の模型を製造するための一般的な方法は図２Ａ〜２Ｄに描写される。図２Ａに示すように、最初に示す工程２Ａ-００は、スラリー２Ａ-０１（別の工程において歯科用石膏と水の混合物から調製されたもの）を印象２Ａ-０２（別の工程において患者の歯から調製されたもの）の中に注ぐことである。図２Ｂに示すように、第二に示す工程２Ｂ-００は、スラリー２Ａ-０１を印象２Ａ-０２の中で固めて、それにより模型２Ｂ-０１を形成することである。図２Ｃに示すように、第三に示す工程２Ｃ-００は、（模型２Ｂ-０１が固まったら）模型２Ｂ-０１を印象２Ａ-０２から取り出すことである。図２Ｄに示すように、上下の歯についての一対の模型（別個に成型されたもの）について、第四に示す工程２Ｄ-００は、模型２Ｂ-０１（下の歯）をそれとは別個に調製された関係する模型２Ｄ-０１（上の歯）と一対にすることである。
【０００４】
歯科医院、病院および研究室において製造される歯科用石膏模型からの交差汚染の危険性が存在する。交差汚染を低減するために、模型を抗菌物質の中に浸すことができ、あるいは歯科用模型は歯科用石膏組成物の中に混合させた抗菌物質を組み入れることができ、この場合、抗菌物質は、石膏スラリーを調製する前かまたはその間に焼き石膏と混合される。歯科用石膏組成物において安息香酸および／または安息香酸誘導体を抗菌物質として用いることができる。その代替方法において、抗菌物質はＩＰＢＣを含有することができる。
【０００５】
安息香酸は無色の結晶質固体であり、単純芳香族カルボン酸である。安息香酸は多くの植物の中で自然に生成する。安息香酸の塩および安息香酸は食品保存剤および／または一般的な抗菌物質として用いられる。安息香酸の誘導体には安息香酸の塩およびエステルが含まれる場合があり、それらはベンゾエートとして知られている。例としての安息香酸誘導体には、安息香酸ナトリウム、安息香酸カリウム、安息香酸カルシウムおよび／またはその他の安息香酸の塩またはエステルが含まれる
歯科用石膏組成物に混合される抗菌物質として安息香酸ナトリウムを用いる例としての特許出願は、タイ国特許出願番号１６０１００１００９号「安息香酸を含む抗菌性の歯科用プラスター配合物または抗菌剤としての化合物およびその歯科模型」（２０１６年２月２５日提出）である。この特許出願の表４に示されるように、安息香酸ナトリウムのパーセントが組成物の重量で０．００１％から０．０１％まで増大するときに安息香酸ナトリウムの効能が増大する。
【０００６】
ＩＰＢＣは、塗料、上塗り、木材防腐剤、身体の手入れ、および化粧品工業において世界的に用いられる水溶性の保存剤である。ＩＰＢＣは強力な抗菌物質である。本開示において用いられるものとして、ＩＰＢＣには以下のものが含まれることが意図されている：（ａ）ＩＣＰＡＣ名称のＩＰＢＣである３-ヨードプロプ-２-イン-１-イルブチルカルバメート、（ｂ）３-ヨード-２-プロピニルＮブチルカルバメート、（ｃ）３-ヨード-２-プロピニルブチルカルバメート、（ｄ）ヨードカルブ（Iodocarb）（登録商標）の商品名で販売されている抗菌物質、および／または（ｅ）ヨードプロピニルブチルカルバメート。ＩＰＢＣは化粧品等級の化学物質であり、従って大部分は非毒性であるが、ＩＰＢＣは食品等級の化学物質ではない。
【０００７】
歯科用石膏組成物に混合される抗菌物質としてＩＰＢＣを用いる例としての特許出願は、タイ国特許出願番号１４０１００１４３０号「抗菌性の歯科用プラスター配合物およびその歯科模型」（２０１４年３月１８日提出）である。この特許出願の表４に示されるように、ＩＰＢＣのパーセントが組成物の重量で０．００１％から０．０１％まで増大するときにＩＰＢＣの効能が増大する。
【発明の概要】
【０００８】
本発明の主要な態様は、（ａ）焼き石膏、（ｂ）添加剤、（ｃ）安息香酸および／または安息香酸誘導体を含む抗菌剤、および（ｄ）ＩＰＢＣを含む抗菌性増強物質、を含む抗菌性の歯科用石膏のための組成物である。抗菌剤は組成物の０．００１ないし０．０２重量％の範囲で存在する。抗菌性増強物質は組成物の０．０００１ないし０．０１重量％の範囲で存在する。
【０００９】
第一の態様である組成物の代替の態様において、安息香酸誘導体は安息香酸ナトリウム、安息香酸カリウムおよび／または安息香酸カルシウムとすることができる。添加剤は増粘剤、遅延剤、促進剤、脱泡剤、顔料、安定剤および／または染料とすることができ、このとき添加剤は組成物の２．５ないし３．５重量パーセントの範囲で存在する。抗菌性増強物質にはさらに、クエン酸、プロピオン酸、酒石酸、酢酸、シュウ酸、リンゴ酸、サリチル酸、乳酸、グルコン酸、ヒドロキシ酢酸および／またはメチルイソチアゾリノンが含まれ得る。焼き石膏は天然石膏および／または合成石膏とすることができる。
【００１０】
本発明の第二の態様は、（ａ）石膏、（ｂ）添加剤、（ｃ）安息香酸および／または安息香酸誘導体を含む抗菌剤、および（ｄ）ヨードプロピニルブチルカルバメート（ＩＰＢＣ）を含む抗菌性増強物質、を含む抗菌性の歯科用石膏模型である。抗菌剤は組成物の０．００１ないし０．０２重量％の範囲で存在する。抗菌性増強物質は組成物の０．０００１ないし０．０１重量％の範囲で存在する。
【００１１】
第二の態様の代替の態様において、安息香酸誘導体は安息香酸ナトリウム、安息香酸カリウムおよび／または安息香酸カルシウムとすることができる。添加剤は増粘剤、遅延剤、促進剤、脱泡剤、顔料、安定剤および／または染料とすることができ、このとき添加剤は組成物の２．５ないし３．５重量パーセントの範囲で存在する。抗菌性増強物質にはさらに、クエン酸、プロピオン酸、酒石酸、酢酸、シュウ酸、リンゴ酸、サリチル酸、乳酸、グルコン酸、ヒドロキシ酢酸および／またはメチルイソチアゾリノンが含まれ得る。石膏は天然石膏および／または合成石膏とすることができる。
【００１２】
本発明の第三の態様は抗菌性の歯科用石膏模型を調製するための方法であって、その工程は、（ａ）患者の歯から歯科印象を調製すること、（ｂ）スラリーを作るために抗菌性の歯科用石膏のための組成物を調製すること、（ｃ）組成物と水を混合してスラリーを作ること、（ｄ）スラリーを歯科印象の中に注ぐこと、（ｅ）スラリーを固めて模型を形成すること、および（ｆ）歯科印象から模型を取り出すこと、を含む。この第三の態様における組成物は（１）焼き石膏、（２）添加剤、（３）安息香酸および／または安息香酸誘導体を含む抗菌剤、および（４）ヨードプロピニルブチルカルバメート（ＩＰＢＣ）を含む抗菌性増強物質、を含む。この第三の態様における抗菌剤は組成物の０．００１ないし０．０２重量％の範囲で存在する。この第三の態様における抗菌性増強物質は組成物の０．０００１ないし０．０１重量％の範囲で存在する。
【００１３】
第三の態様の代替の態様において、水対組成物の比率は重量で３０：７０ないし２０：８０の範囲である。混合の工程は１ないし３分にわたって行うことができる。組成物を調製する工程は、組成物を少なくとも５０分にわたって攪拌することを含むことができる。安息香酸誘導体は安息香酸ナトリウム、安息香酸カリウムおよび／または安息香酸カルシウムとすることができる。添加剤は増粘剤、遅延剤、促進剤、脱泡剤、顔料、安定剤および／または染料とすることができ、このとき添加剤は組成物の２．５ないし３．５重量パーセントの範囲で存在する。抗菌性増強物質にはさらに、クエン酸、プロピオン酸、酒石酸、酢酸、シュウ酸、リンゴ酸、サリチル酸、乳酸、グルコン酸、ヒドロキシ酢酸および／またはメチルイソチアゾリノンが含まれ得る。焼き石膏は天然石膏および／または合成石膏とすることができる。
【図面の簡単な説明】
【００１４】
本開示の態様をここにおいて図面を参照して説明する。
【図１Ａ】図１Ａは、先行技術の歯科用石膏製品のタイプのブロック図である。
【図１Ｂ】図１Ｂは、先行技術の歯科用石膏製品のタイプのブロック図である。
【図２Ａ】図２Ａは、先行技術の模型を調製するために用いられた工程の絵による説明である。
【図２Ｂ】図２Ｂは、先行技術の模型を調製するために用いられた工程の絵による説明である。
【図２Ｃ】図２Ｃは、先行技術の模型を調製するために用いられた工程の絵による説明である。
【図２Ｄ】図２Ｄは、先行技術の模型を調製するために用いられた工程の絵による説明である。
【図３】図３は、本発明の態様の歯科用石膏模型を調製するための工程の流れ図である。
【発明を実施するための形態】
【００１５】
以下の詳細な説明において、本明細書の一部をなすものである添付図面について論及が行われる。詳細な説明、図面および特許請求の範囲において記述される例示の態様は、限定的であることを意味していない。ここで提示される主題の精神または範囲から逸脱することなく、その他の態様を用いることができて、またその他の変更を行うことができる。そうではないということが明示されない限り、ここで用いられる「含む（comprise、include）」という用語、およびその文法上の変形は、「制限がない」または「包括的である」用語を表すことが意図されていて、従って、それらは列挙された要素を含むが、しかし追加の列挙されていない要素を包含することも許容される。
【００１６】
ＩＰＢＣは化粧品等級の化学物質であり、従って大部分は非毒性であるが、ＩＰＢＣは食品等級の化学物質ではない。ＩＰＢＣは人間の外側の皮膚上の化粧品の中に含めるには安全であるが、しかしＩＰＢＣは食べるのには同じように安全ではない。模型は、歯肉線、扁桃、口蓋および舌などの口腔内の粘膜と直接は接触しない。しかし、模型は個人トレーの製作、義歯、歯冠、人口補綴および歯列矯正の製作のために用いられ、そしてこれらの品目は模型の歯科用石膏からの痕跡量のＩＰＢＣで汚染される場合がある。模型の中のより低い濃度のＩＰＢＣは、経口毒性に対する潜在的な危険性を低減させ得る。ＩＰＢＣの濃度を低減させる別の理由は、他の抗菌物質や焼き石膏と比較して、キログラム当りのその比較的高いコストである。しかし、タイ国特許出願番号１４０１００１４３０号で証明されているように、ＩＰＢＣのパーセントが増大するとＩＰＢＣの効能が増大する。従って、必要とされているものは、低濃度のＩＰＢＣにもかかわらず、向上した抗菌性の効能を有する歯科用石膏組成物である。
【００１７】
図３は、本発明の態様の歯科用石膏模型を調製するための工程の流れ図３-００である。
流れ図３-００には以下の工程が含まれる。
３-０１  患者の歯から歯科印象を調製する。
３-０２  スラリーを作るために抗菌性の歯科用石膏のための組成物を調製する。
３-０３  組成物と水を混合してスラリーを作る。
３-０４  スラリーを歯科印象の中に注ぐ。
３-０５  スラリーを固めて模型を形成する。
３-０６  歯科印象から模型を取り出す。
【００１８】
歯科用石膏模型を調製するための工程のこの流れ図３-００における独創的な工程は、抗菌性の歯科用石膏のための組成物の調製３-０２である。流れ図のその他の工程は、歯科用石膏を用いることによる模型の調製において周知の工程である。以下の文章は、抗菌性の歯科用石膏のための組成物および本発明の使用において向上した抗菌特性を証明する裏付けとなる実験結果についての説明である。
【００１９】
本発明の主要な態様は、（ａ）焼き石膏、（ｂ）添加剤、（ｃ）安息香酸および／または安息香酸誘導体を含む抗菌剤、および（ｄ）ヨードプロピニルブチルカルバメート（ＩＰＢＣ）を含む抗菌性増強物質、を含む抗菌性の歯科用石膏のための組成物である。抗菌剤は組成物の０．００１ないし０．０２重量％の範囲で存在する。抗菌性増強物質は組成物の０．０００１ないし０．０１重量％の範囲で存在する。
【００２０】
第一の態様である組成物の代替の態様において、安息香酸誘導体は安息香酸ナトリウム、安息香酸カリウムおよび／または安息香酸カルシウムとすることができる。添加剤は増粘剤、遅延剤、促進剤、脱泡剤、顔料、安定剤および／または染料とすることができ、このとき添加剤は組成物の２．５ないし３．５重量パーセントの範囲で存在する。抗菌性増強物質にはさらに、クエン酸、プロピオン酸、酒石酸、酢酸、シュウ酸、リンゴ酸、サリチル酸、乳酸、グルコン酸、ヒドロキシ酢酸および／またはメチルイソチアゾリノンが含まれ得る。焼き石膏は天然石膏および／または合成石膏とすることができる。
【００２１】
本発明の第二の態様は、（ａ）石膏、（ｂ）添加剤、（ｃ）安息香酸および／または安息香酸誘導体を含む抗菌剤、および（ｄ）ＩＰＢＣを含む抗菌性増強物質、を含む抗菌性の歯科用石膏模型である。抗菌剤は組成物の０．００１ないし０．０２重量％の範囲で存在する。抗菌性増強物質は組成物の０．０００１ないし０．０１重量％の範囲で存在する。
【００２２】
第二の態様の代替の態様において、安息香酸誘導体は安息香酸ナトリウム、安息香酸カリウムおよび／または安息香酸カルシウムとすることができる。添加剤は増粘剤、遅延剤、促進剤、脱泡剤、顔料、安定剤および／または染料とすることができ、このとき添加剤は組成物の２．５ないし３．５重量パーセントの範囲で存在する。抗菌性増強物質にはさらに、クエン酸、プロピオン酸、酒石酸、酢酸、シュウ酸、リンゴ酸、サリチル酸、乳酸、グルコン酸、ヒドロキシ酢酸および／またはメチルイソチアゾリノンが含まれ得る。石膏は天然石膏および／または合成石膏とすることができる。
【００２３】
本発明の第三の態様は抗菌性の歯科用石膏模型を調製するための方法であって、その工程は、（ａ）患者の歯から歯科印象を調製すること、（ｂ）スラリーを作るために抗菌性の歯科用石膏のための組成物を調製すること、（ｃ）組成物と水を混合してスラリーを作ること、（ｄ）スラリーを歯科印象の中に注ぐこと、（ｅ）スラリーを固めて模型を形成すること、および（ｆ）歯科印象から模型を取り出すこと、を含む。この第三の態様における組成物は（１）焼き石膏、（２）添加剤、（３）安息香酸および／または安息香酸誘導体を含む抗菌剤、および（４）ＩＰＢＣを含む抗菌性増強物質、を含む。この第三の態様における抗菌剤は組成物の０．００１ないし０．０２重量％の範囲で存在する。この第三の態様における抗菌性増強物質は組成物の０．０００１ないし０．０１重量％の範囲で存在する。
【００２４】
第三の態様の代替の態様において、水対組成物の比率は重量で３０：７０ないし２０：８０の範囲である。混合の工程は１ないし３分にわたって行うことができる。組成物を調製する工程は、組成物を少なくとも５０分にわたって攪拌することを含むことができる。安息香酸誘導体は安息香酸ナトリウム、安息香酸カリウムおよび／または安息香酸カルシウムとすることができる。添加剤は増粘剤、遅延剤、促進剤、脱泡剤、顔料、安定剤および／または染料とすることができ、このとき添加剤は組成物の２．５ないし３．５重量パーセントの範囲で存在する。抗菌性増強物質にはさらに、クエン酸、プロピオン酸、酒石酸、酢酸、シュウ酸、リンゴ酸、サリチル酸、乳酸、グルコン酸、ヒドロキシ酢酸および／またはメチルイソチアゾリノンが含まれ得る。焼き石膏は天然石膏および／または合成石膏とすることができる。
【００２５】
向上した抗菌性歯科用石膏の効能は、歯科用石膏模型の以下の例としての調製において証明される。本明細書および特許請求の範囲において記述される態様は、黄色連鎖球菌、カンジダ・アルビカンスおよび緑膿菌の歯科医院、病院および研究室における交差汚染を抑えるために用いることができる。以下の実施例１から実施例１３までについて、以下に挙げる物理的試験および抗菌性試験において用いられる歯科用石膏のタイプ３およびタイプ４の粉末対水の比率は、それぞれ重量で７０：３０および８０：２０である。
【実施例】
【００２６】
実施例１−歯科用石膏のための組成物（Ｅｘ-１）
抗菌剤を含まない歯科用石膏の実例の組成物を、以下のようにして製造する。組成物の重量で９７％の天然石膏に３重量％の添加剤をミキサーの中で混合したものから組成物を製造する。全ての成分が十分に分散して均質になるまで混合物を６０分にわたって攪拌し、それによりタイプ４の歯科用石膏を得る。模型を形成してサンプルを試験する前に、組成物を水と混合し（重量でおよそ８０：２０）、次いで、スラリーを１ないし３分にわたって攪拌する。
【００２７】
実施例２−歯科用石膏のための組成物（Ｅｘ-２）
抗菌剤を含まない歯科用石膏の実例の組成物を、以下のようにして製造する。組成物の重量で９７％の天然石膏に３重量％の添加剤をミキサーの中で混合したものから組成物を製造する。全ての成分が十分に分散して均質になるまで混合物を６０分にわたって攪拌し、それによりタイプ３の歯科用石膏を得る。模型を形成してサンプルを試験する前に、組成物を水と混合し（重量でおよそ７０：３０）、次いで、スラリーを１ないし３分にわたって攪拌する。
【００２８】
実施例３−歯科用石膏のための組成物（Ｅｘ-３）
０．００１％の抗菌剤を含む歯科用石膏の実例の組成物を、以下のようにして製造する。組成物の重量で９７％の天然石膏に３重量％の添加剤と０．００１％の安息香酸ナトリウムをミキサーの中で混合したものから組成物を製造する。全ての成分が十分に分散して均質になるまで混合物を６０分にわたって攪拌し、それによりタイプ４の歯科用石膏を得る。模型を形成してサンプルを試験する前に、組成物を水と混合し（重量でおよそ８０：２０）、次いで、スラリーを１ないし３分にわたって攪拌する。
【００２９】
実施例４−歯科用石膏のための組成物（Ｅｘ-４）
０．００５％の抗菌剤を含む歯科用石膏の実例の組成物を、以下のようにして製造する。組成物の重量で９７％の天然石膏に３重量％の添加剤と０．００５％の安息香酸ナトリウムをミキサーの中で混合したものから組成物を製造する。全ての成分が十分に分散して均質になるまで混合物を６０分にわたって攪拌し、それによりタイプ４の歯科用石膏を得る。模型を形成してサンプルを試験する前に、組成物を水と混合し（重量でおよそ８０：２０）、次いで、スラリーを１ないし３分にわたって攪拌する。
【００３０】
実施例５−歯科用石膏のための組成物（Ｅｘ-５）
０．０１％の抗菌剤を含む歯科用石膏の実例の組成物を、以下のようにして製造する。組成物の重量で９７％の天然石膏に３重量％の添加剤と０．０１％の安息香酸ナトリウムをミキサーの中で混合したものから組成物を製造する。全ての成分が十分に分散して均質になるまで混合物を６０分にわたって攪拌し、それによりタイプ４の歯科用石膏を得る。模型を形成してサンプルを試験する前に、組成物を水と混合し（重量でおよそ８０：２０）、次いで、スラリーを１ないし３分にわたって攪拌する。
【００３１】
実施例６−歯科用石膏のための組成物（Ｅｘ-６）
０．０１％の抗菌剤を含む歯科用石膏の実例の組成物を、以下のようにして製造する。組成物の重量で９７％の天然石膏に３重量％の添加剤と０．０１％のＩＰＢＣをミキサーの中で混合したものから組成物を製造する。全ての成分が十分に分散して均質になるまで混合物を６０分にわたって攪拌し、それによりタイプ４の歯科用石膏を得る。模型を形成してサンプルを試験する前に、組成物を水と混合し（重量でおよそ８０：２０）、次いで、スラリーを１ないし３分にわたって攪拌する。
【００３２】
実施例７−歯科用石膏のための組成物（Ｅｘ-７）
０．００１％の抗菌剤を含む歯科用石膏の実例の組成物を、以下のようにして製造する。組成物の重量で９７％の天然石膏に３重量％の添加剤と０．００１％の安息香酸ナトリウムをミキサーの中で混合したものから組成物を製造する。全ての成分が十分に分散して均質になるまで混合物を６０分にわたって攪拌し、それによりタイプ３の歯科用石膏を得る。模型を形成してサンプルを試験する前に、組成物を水と混合し（重量でおよそ７０：３０）、次いで、スラリーを１ないし３分にわたって攪拌する。
【００３３】
実施例８−歯科用石膏のための組成物（Ｅｘ-８）
０．００５％の抗菌剤を含む歯科用石膏の実例の組成物を、以下のようにして製造する。組成物の重量で９７％の天然石膏に３重量％の添加剤と０．００５％の安息香酸ナトリウムをミキサーの中で混合したものから組成物を製造する。全ての成分が十分に分散して均質になるまで混合物を６０分にわたって攪拌し、それによりタイプ３の歯科用石膏を得る。模型を形成してサンプルを試験する前に、組成物を水と混合し（重量でおよそ７０：３０）、次いで、スラリーを１ないし３分にわたって攪拌する。
【００３４】
実施例９−歯科用石膏のための組成物（Ｅｘ-９）
０．０１％の抗菌剤を含む歯科用石膏の実例の組成物を、以下のようにして製造する。組成物の重量で９７％の天然石膏に３重量％の添加剤と０．０１％の安息香酸ナトリウムをミキサーの中で混合したものから組成物を製造する。全ての成分が十分に分散して均質になるまで混合物を６０分にわたって攪拌し、それによりタイプ３の歯科用石膏を得る。模型を形成してサンプルを試験する前に、組成物を水と混合し（重量でおよそ７０：３０）、次いで、スラリーを１ないし３分にわたって攪拌する。
【００３５】
実施例１０−歯科用石膏のための組成物（Ｅｘ-１０）
０．０１％の抗菌剤を含む歯科用石膏の実例の組成物を、以下のようにして製造する。組成物の重量で９７％の天然石膏に３重量％の添加剤と０．０１％のＩＰＢＣをミキサーの中で混合したものから組成物を製造する。全ての成分が十分に分散して均質になるまで混合物を６０分にわたって攪拌し、それによりタイプ３の歯科用石膏を得る。模型を形成してサンプルを試験する前に、組成物を水と混合し（重量でおよそ７０：３０）、次いで、スラリーを１ないし３分にわたって攪拌する。
【００３６】
実施例１１−歯科用石膏のための組成物（Ｅｘ-１１）
０．５１％の抗菌剤を含む歯科用石膏の実例の組成物を、以下のようにして製造する。組成物の重量で９７％の天然石膏に３重量％の添加剤と０．５１％の安息香酸ナトリウムをミキサーの中で混合したものから組成物を製造する。全ての成分が十分に分散して均質になるまで混合物を６０分にわたって攪拌し、それによりタイプ３の歯科用石膏を得る。模型を形成してサンプルを試験する前に、組成物を水と混合し（重量でおよそ７０：３０）、次いで、スラリーを１ないし３分にわたって攪拌する。
【００３７】
実施例１２−歯科用石膏のための組成物（Ｅｘ-１２）
０．５１％の抗菌剤を含む歯科用石膏の実例の組成物を、以下のようにして製造する。組成物の重量で９７％の天然石膏に３重量％の添加剤と０．５１％のＩＰＢＣをミキサーの中で混合したものから組成物を製造する。全ての成分が十分に分散して均質になるまで混合物を６０分にわたって攪拌し、それによりタイプ３の歯科用石膏を得る。模型を形成してサンプルを試験する前に、組成物を水と混合し（重量でおよそ７０：３０）、次いで、スラリーを１ないし３分にわたって攪拌する。
【００３８】
実施例１３−歯科用石膏のための組成物（Ｅｘ-１３）
０．０１％の抗菌剤を含む歯科用石膏の実例の組成物を、以下のようにして製造する。組成物の重量で９７％の天然石膏に３重量％の添加剤と０．００９１％の安息香酸ナトリウムおよび０．０００９％のＩＰＢＣをミキサーの中で混合したものから組成物を製造する。全ての成分が十分に分散して均質になるまで混合物を６０分にわたって攪拌し、それによりタイプ３の歯科用石膏を得る。模型を形成してサンプルを試験する前に、組成物を水と混合し（重量でおよそ７０：３０）、次いで、スラリーを１ないし３分にわたって攪拌する。
【００３９】
実施例１４−抗菌性試験（Ｅｘ-１４）
七つのサンプルを試験する。三つのタイプの微生物（staphylococcus aureus ATCC 6538、pseudomonas aeruginosa ATCC 27853およびcandida albicans ATCC 10231）を用いた。微生物をブレインハートインフュージョン（ＢＨＩ）寒天培地（ＢＢＬ、米国）上で成長させる。群体をＢＨＩ培地の中で二次培養し、そして３７℃で２４時間培養する。０．５マクファーランド濁度標準液を用いて１０８ＣＦＵ/ｍＬの濃度で微生物懸濁液を調製する。試験の手順を以下の通りに行う。１００μＬの各々の微生物懸濁液を不可逆親水コロイドの印象材（例えば、Jeltrate（登録商標）の商品名で販売されているコーキング材を伴うもの）の上に滴下し、そして１０分間置いて乾燥させる。様々な濃度のＩＰＢＣを含む石膏の混合物を調製し、印象の上に注ぎ、そして６０分にわたって固める。次いで、石膏の塊のサンプルを取り出し、そして微生物の接触表面をＢＨＩ寒天平板培地の上に刻印する。平板培地を３７℃において２４ないし４８時間にわたって培養する。寒天培地上に現れた群体をグラム染色し、そして計数する。抗菌物質を含まない歯科用石膏を対照として用いる。三つの個別の事例について全ての実験を三回行う。
【００４０】
ＣＦＵの平均＝（Ｘ１＋Ｘ２＋Ｘ３）/３
Ｘ１はＥｘ-２の模型の微生物の数（ＣＦＵ）
Ｘ２はＥｘ-３の模型の微生物の数（ＣＦＵ）
Ｘ３はＥｘ-４の模型の微生物の数（ＣＦＵ）
微生物の量を、抗菌剤を含まない配合物（Ｅｘ-１）からの歯科用石膏模型の微生物のパーセントと比較する。
【００４１】
実施例１５−物性試験（Ｅｘ-１５）
この分析においては、石膏を混合し、そして型（直径２０＋０．２ｍｍおよび長さ４０＋０．４ｍｍ）の中に注ぎ、それにより歯科用石膏模型を製作する。歯科用石膏模型を上述した条件の中で貯蔵する。混合を開始した後の６０＋５分の時点で、インストロンの登録商標の下に販売されていて５＋２ｋＮ/分のクロスヘッド速度を有する試験機を用いて、破壊するまで圧縮モードで模型に応力をかけた。記録された最大の力（Ｆ）を用いてメガパスカル（ＭＰａ）で表される各々の模型の最大応力（Ｓ）を、Ｓ＝Ｆ/３１４の式を用いて計算した。
【００４２】
【表１】
2019510538.tif 000003
【００４３】
【表２】
2019510538.tif 000004
【００４４】
安息香酸ナトリウム（Ｅｘ-３からＥｘ-５までを参照）およびＩＰＢＣ（Ｅｘ-１０およびＥｘ-１２を参照）の量が増大すると、予想したように、より良好な抗菌活性を示した。両方の歯科用石膏のタイプにおいて、ＩＰＢＣは、試験を行った全ての細菌に対して、より有効な抗菌作用を示した（Ｅｘ-５、Ｅｘ-６、Ｅｘ-１１およびＥｘ-１２を参照）。０．０１％を超えるＩＰＢＣを組み入れた歯科用石膏のタイプ３において、C. Albicanはほとんど観察できなかった（Ｅｘ-１０およびＥｘ-１２を参照）。タイプ３について、抗菌物質を同じ量で混合すると、試験を行った全ての細菌に対して、より有効な抗菌作用を示した（Ｅｘ-１０およびＥｘ-１３を参照）。
【００４５】
３-ヨード-２-プロピニルブチルカルバメート（ＩＰＢＣ）と安息香酸塩を組み入れた歯科用石膏は、試験を行った全ての微生物に対して、許容される微生物減少量の範囲内で抗菌活性を示した。
【００４６】
【表３】
2019510538.tif 000005
【００４７】
物性に関して、より多くの抗菌物質を歯科用石膏のタイプ３に添加すると、乾燥圧縮強さと硬化時間の遅延にかなり影響を及ぼした（Ｅｘ-７およびＥｘ-１３を参照）。高濃度のＩＰＢＣは硬化時間と硬化膨張をかなり変化させる場合があるが（Ｅｘ-１０およびＥｘ-１２を参照）、しかし、それは仕様外ではなく、依然として適切に機能する。安息香酸ナトリウムの量が増大すると、硬化時間が短くなる場合がある（Ｅｘ-７からＥｘ-９まで、およびＥｘ-１１を参照）。抗菌物質として安息香酸ナトリウムを用いるほとんどのケースにおいて圧縮強さの変化を観察することができるが（Ｅｘ-７からＥｘ-９まで、Ｅｘ-１２およびＥｘ-１３を参照）、しかし、両方の試剤を混合すると硬化時間が長くなった（Ｅｘ-１３を参照）。抗菌物質を含む石膏は、高い圧縮強さと大部分は低い硬化膨張を示した。
このことは、これらの新規に開発された石材の利点となり得る。
【００４８】
【表４】
2019510538.tif 000006
【００４９】
上のデータで示されるように、安息香酸ナトリウムの抗菌能力は小さな濃度のＩＰＢＣの添加で高めることができる。ＩＰＢＣと共に組成物の中に含有させることができる追加の増強物質には、クエン酸、プロピオン酸、酒石酸、酢酸、シュウ酸、リンゴ酸、サリチル酸、乳酸、グルコン酸、ヒドロキシ酢酸および／またはメチルイソチアゾリノンが含まれ得る。
【００５０】
様々な側面と態様をここで開示したが、上述の開示を読んだ後の当業者であれば、本発明の精神と範囲から逸脱することなく本発明のその他の様々な修正と改作は自明のことであり、全てのそのような修正と改作は添付の特許請求の範囲に入ることが意図されている、ということが明らかであろう。ここで開示した様々な側面と態様は例示を目的とするものであって、限定することを意図しておらず、本発明の真の範囲と精神は添付の特許請求の範囲によって示されている。
参考文献
【００５１】
【数１】
2019510538.tif 000007
【図１Ａ】
2019510538.tif 000008
【図１Ｂ】
2019510538.tif 000009
【図２Ａ】
2019510538.tif 000010
【図２Ｂ】
2019510538.tif 000011
【図２Ｃ】
2019510538.tif 000012
【図２Ｄ】
2019510538.tif 000013
【図３】
2019510538.tif 000014
【国際調査報告】
2019510538.tif 000015
2019510538.tif 000016